(57)【特許請求の範囲】
【請求項１】
窒化物セラミックス焼結体基板と、該基板表面の一部を被覆する所定の形状を有する金属層とが、厚さ０．２μｍ以上０．７μｍ以下の窒化チタン層を介して接合されたメタライズド基板を製造する方法であって、
１００質量部の銅粉末、２０質量部以上６０質量部以下の銀粉末、および、２．０質量部以上７．５質量部以下の水素化チタン粉末を含有してなり、前記銅粉末が平均粒子径１．０μｍ以上５．０μｍ以下の銅粉末と平均粒子径０．２μｍ以上０．６μｍ以下の銅粉末との混合粉末であり、前記銀粉末の平均粒子径が０．１μｍ以上１．０μｍ以下であり、前記水素化チタン粉末の平均粒子径が１．０μｍ以上７．０μｍ以下である金属ペースト組成物を準備する工程、
前記窒化物セラミックス焼結体基板と、該基板上に形成された、焼成後において前記所定の形状となるような形状を有する、前記金属ペースト組成物からなる金属ペースト層とを有する第一前駆体基板を、該基板上に前記金属ペースト組成物を塗布することによって作製する第一前駆体基板作製工程、および、
前記第一前駆体基板を耐熱性容器内に収容し、１．３３×１０−５Ｐａ以上１．３３×１０−２Ｐａ以下の圧力条件下で８００℃以上９５０℃以下の温度で焼成する焼成工程、
を含んでなり、
前記焼成工程において、前記金属ペースト層に含まれるチタン成分を、前記窒化物セラミックス焼結体基板を構成する窒化物セラミックスと優先的に反応させて前記窒化チタン層を形成すると共に、焼成後に得られる前記金属層中に含まれるチタンの含有量を２．０質量％以下、かつ、前記金属ペースト層中に含まれるチタン量の１／２以下とすることを特徴とする方法。
【請求項２】
前記金属ペースト組成物において、平均粒子径０．１μｍ以上１．０μｍ以下の銀粉末の質量（ａ）と平均粒子径０．２μｍ以上０．６μｍ以下の銅粉末の質量（ｂ）との質量比（ａ／ｂ）が０．４以上５．０以下であり、平均粒子径１．０μｍ以上５．０μｍ以下の銅粉末の質量（ｃ）と平均粒子径０．２μｍ以上０．６μｍ以下の銅粉末の質量（ｂ）との質量比（ｃ／ｂ）が０．５以上１５．０以下である、請求の範囲第１項に記載の方法。
【請求項３】
請求の範囲第１項又は第２項に記載の方法で製造されるメタライズド基板。
【請求項４】
窒化物セラミックス焼結体基板と、該基板表面の一部を被覆する所定の形状を有する金属層とが、厚さ０．２μｍ以上０．７μｍ以下の窒化チタン層を介して接合されたメタライズド基板を製造する方法であって、
１００質量部の銅粉末、２０質量部以上６０質量部以下の銀粉末、および、２．０質量部以上１０．０質量部以下の水素化チタン粉末を含有してなり、前記銅粉末が平均粒子径１．０μｍ以上５．０μｍ以下の銅粉末と平均粒子径０．２μｍ以上０．６μｍ以下の銅粉末との混合粉末であり、前記銀粉末の平均粒子径が０．１μｍ以上１．０μｍ以下であり、前記水素化チタン粉末の平均粒子径が１．０μｍ以上７．０μｍ以下である第一金属ペースト組成物を準備する工程、
銅粉末および銀粉末を含みチタン成分を含まない第二金属ペースト組成物を準備する工程、
前記窒化物セラミックス焼結体基板と、該基板上に形成された、焼成後において前記所定の形状となるような形状を有する、前記第一金属ペースト組成物からなる第一金属ペースト層と前記第二金属ペースト組成物からなる第二金属ペースト層との積層体からなる金属ペースト層とを有する第二前駆体基板を、該基板上に前記第一金属ペースト組成物および前記第二金属ペースト組成物を順次塗布することによって作製する第二前駆体基板作製工程、および、
前記第二前駆体基板を耐熱性容器内に収容し、１．３３×１０−５Ｐａ以上１．３３×１０−２Ｐａ以下の圧力条件下で８００℃以上９５０℃以下の温度で焼成する焼成工程、
を含んでなり、
前記焼成工程において、前記第一金属ペースト層に含まれるチタン成分を、前記窒化物セラミックス焼結体基板を構成する窒化物セラミックスと優先的に反応させて前記窒化チタン層を形成すると共に、焼成後に得られる前記金属層中のチタンの含有量を２．０質量％以下、かつ、前記第一金属ペースト層中に含まれるチタン量の１／２以下とすることを特徴とする方法。
【請求項５】
前記第一金属ペースト組成物において、平均粒子径０．１μｍ以上１．０μｍ以下の銀粉末の質量（ａ）と平均粒子径０．２μｍ以上０．６μｍ以下の銅粉末の質量（ｂ）との質量比（ａ／ｂ）が０．４以上５．０以下であり、平均粒子径１．０μｍ以上５．０μｍ以下の銅粉末の質量（ｃ）と平均粒子径０．２μｍ以上０．６μｍ以下の銅粉末の質量（ｂ）との質量比（ｃ／ｂ）が０．５以上１５．０以下である、請求の範囲第４項に記載の方法。
【請求項６】
請求の範囲第４項又は第５項に記載の方法で製造されるメタライズド基板。
【発明の詳細な説明】
【技術分野】
【０００１】
本発明は、半導体素子を搭載するためのメタライズド基板、および、その製造方法に関する。
【背景技術】
【０００２】
配線基板に搭載する半導体素子の発熱量は、半導体素子の高性能化に伴って増大している。このため、配線基板は、より熱伝導率が高く、放熱性を有する材料により形成することが望まれている。従来、配線基板材料として、アルミナ焼結体が使用されてきたが、アルミナ焼結体は、熱伝導率が不十分であるため、より熱伝導率が高い窒化アルミニウム焼結体を使用することが検討されている。【０００３】
この窒化アルミニウム焼結体を代表例とする、窒化物セラミックス焼結体基板を用いて配線基板を製造するためには、窒化物セラミックス焼結体の表面に金属配線を形成する必要がある。金属配線を形成する方法としては、金属ペーストを塗布する厚膜法、または、金属薄膜を蒸着により形成する薄膜法等がある。中でも、放熱性を必要とする用途においては、大量の電流を必要とする場合が多く、薄膜法で形成される膜厚では流せる電流に制限があるため、厚膜法が好適に採用されている。一方で、厚膜法ではタングステンやモリブデンなどの高融点金属を主とする金属配線を形成するため、配線抵抗が高いという問題があった。【０００４】
金属配線の材料としては、配線抵抗を低くするという点からは、Ｃｕ、Ａｇ、Ａｕ、これらの合金等を用いることが考えられる。また、Ａｕなどの貴金属は高価であり、また、Ａｇのみを材料とするのはコスト的に不利であり、Ｃｕのみを材料とするのは、配線抵抗の点から不利である。よって、金属配線の材料としては、ＣｕおよびＡｇを混合して用いることが、コスト、入手し易さ、および、金属配線の低抵抗化のバランスからすると、最も望ましい。なお、Ｃｕ、Ａｇ等の金属は、上記した高融点金属に比べて、低温で焼結することができるので、焼結の際のエネルギーコストが低減できるという利点もある。【０００５】
また、厚膜法により金属配線を形成する工業的な方法として、高融点金属粉末を含むペーストを用いた同時焼成法（コファイア法）および後焼成法（ポストファイア法）が知られている。コファイア法とは窒化アルミニウムグリーンシート上に高融点金属ペーストを塗布して焼成することにより窒化アルミニウムの焼結と高融点金属の焼付けを同時に行う方法であり、強固に密着した金属層が形成できる反面、窒化アルミニウム焼結に伴う収縮により高い寸法精度で金属パターン形成を行うのが難しいという特徴がある。また、配線材料として、上記Ｃｕ、Ａｇ等を使用した場合には、窒化アルミニウムの焼結温度と金属ペーストの焼結温度が大きく異なるため、コファイア法は採用できない。【０００６】
ポストファイア法とはあらかじめ焼結された窒化アルミニウム基板上に高融点金属ペーストを塗布してから、これを焼き付ける方法であり、上記のような寸法精度上の問題は基本的に起こらない。これまでポストファイア法では金属層の接合強度（密着強度）を高くすることが難しいとされていたが、高い接合強度で密着した高融点金属層を形成することのできるポストファイア法も開発されている（特許文献１参照）。しかしながら、より配線抵抗を低くできる、Ｃｕ、Ａｇ等の他の金属ペーストを用いて、ポストファイア法によって窒化物セラミックス焼結体基板上に金属層を形成する技術は、未だ工業的には確立されていない。【０００７】
この問題を解決することを目的とするものとして、特許文献２には、窒化アルミニウム焼結体上にチタン、ジルコニウムおよびハフニウムから選ばれる少なくとも一種の元素を必須成分として含有する合金からなる導電性メタライズ層が形成されている窒化アルミニウム基板が記載されている。また、特許文献３には、セラミックス基板上に金属化膜を形成するためのメタライズ用金属粉末組成物において、Ｃｕ及びＴｉ粉末を主成分とし、Ａｇ，Ａｌ，Ｚｒのうち、少なくとも一種を副成分とする金属粉末組成物であって、前記主成分が重量％で９０〜９９．５％、副成分が０．５〜１０％からなる、メタライズ用金属粉末組成物が記載され、このメタライズ用金属粉末組成物を用いたメタライズ基板の製造方法が記載されている。【０００８】
しかしながら、上記の技術では、ｉ）金属層の密着強度が不十分である、ｉｉ）金属層の抵抗が思ったほど低くならない、ｉｉｉ）金属層の表面荒れのため、金属層のメッキ性が低下する、ｉｖ）パターン滲みが生じ、ファインパターンに対応できない、といった問題があった。【０００９】
上記ｉｉｉ）の金属層の表面荒れの問題を解決する技術として、特許文献４には、Ｃｕ、Ａｇ、ＡｕおよびＡｇ−Ｐｄから選ばれた少なくとも１種の金属粉末と金属水素化合物粉末とを主成分とするメタライズ用金属粉末組成物であって、前記金属水素化合物粉末がＮｂ，Ｖ，ＨｆおよびＴａの水素化物から選ばれた少なくとも１種である、メタライズ用金属および金属化合物粉末組成物が記載されており、金属化層の平滑度を高くすることができないのはＴｉ粉末を微細化できないのが原因であることが示唆されている（段落［０００９］）。【００１０】
また、特許文献５には、Ａｇ−Ｃｕ合金を主成分とし副成分として水素化チタンを含有するペーストを、窒化アルミニウム焼結体基板に塗布して焼成してなる、メタライズ層を有する窒化アルミニウム基板が記載されている。【００１１】
【特許文献１】ＷＯ２００６／０５１８８１パンフレット
【特許文献２】特開昭６２−１９７３７６号公報
【特許文献３】特開平７−２０７４５２号公報
【特許文献４】特開平７−１２６７０１号公報
【特許文献５】特開平５−２２６５１５号公報
【発明の開示】
【発明が解決しようとする課題】
【００１２】
特許文献４、５には、水素化チタンの粒子径を小さくすることについて、特に記載されていないが、水素化チタンであれば、粒子径を小さくすることは技術的には可能である。しかしながら、水素化チタンの粒子径を小さくすることで、金属層の表面荒れは多少改善するが、上記ｉ）、ｉｉ）、ｉｖ）の問題は解決しない。また、上記ｉｉｉ）の問題についても改善は不十分であり、金属層の表面メッキ性は悪いままであった。
【課題を解決するための手段】
【００１３】
本発明者らは、上記問題点について鋭意検討することで、上記問題点の原因を究明し、その防止策を見出した。以下に、まとめる。
（１）本発明者等は、前記した問題発生の原因を調べるために、真空焼成により作製した試料の金属層表面についてエネルギー分散型Ｘ線分析装置（ＥＤＳ）による分析を行った。その結果、前記問題が発生した試料についてはチタン（Ｔｉ）及び酸素（Ｏ）が比較的高濃度検出された。このことから、前記問題ｉ）〜ｉｉｉ）の原因は、酸化性ガスがコンタミする雰囲気下で真空焼成した場合、金属ペースト組成物中のチタン成分が、金属層中、特に、金属層表面に濃縮されてしまうことであると考えた。すなわち、金属ペースト組成物中のチタン成分は、焼成時には極めて拡散移動し易い状態になっており、酸化性ガスのコンタミ（汚染）がない場合には下地層の窒化アルミニウムの窒素と優先的に反応して、金属層と窒化アルミニウム焼結体との界面において窒化チタン層を形成するのであるが、焼成雰囲気中に僅かでも酸化性ガスが混入した場合には、酸化性ガスとの反応性が非常に高いチタン成分は該酸化性ガスに引きつられ、チタン成分が金属層表面方向へも移動してしまうと考えた。【００１４】
チタン成分が金属層表面方向へ移動すれば、窒化チタン層の形成が不十分となり、密着強度が不十分となるというｉ）の問題が生じる。また、金属層中にチタン成分が残ることにより、抵抗が低くならず、ｉｉ）の問題が生じる。また、金属層表面にチタン成分が存在すると、メッキの付着性が悪くなる。よって、たとえ水素化チタン粉末を微細化して、表面荒れを改善したとしても、メッキ性についてのｉｉｉ）の問題が依然として生じる。
本発明者等は、真空焼成時に酸化性ガスが混入する原因を次のように考えた。すなわち、炉内で真空下に昇温して焼成を行う場合、比較的低温で金属ペーストに含まれる有機成分やその分解物がガス（一部酸化性ガスを含む）として揮発し、炉内の低温部の壁面に付着する（あるいは吸着される）が、試料焼成のため炉の温度を更に上げるとこれらガスが付着した（吸着した）壁面の温度も上昇し、これらガスが脱離し、かなり低圧の雰囲気下においても拡散したこれらガスの一部が試料の表面と接触すると考えた。一般に焼成に用いる炉では、装置保全のために炉の外側に冷却水を流して冷却することが多い。その結果、炉内に温度分布が発生し、上記のようなガスの付着（吸着）、脱離現象が発生する。このようなガスの付着（吸着）、脱離現象が起こっていることは、真空焼成時における炉内の圧力経時変化、具体的には、昇温に伴い、「金属ペーストに含まれる有機成分やその分解物がガスとして揮発すること」により圧力は一時的に高くなった後に低下するが、その後更に昇温を続けると、圧力が再び一時的に上昇するという変化からも確認される。
本発明者らは、これらの推定機構に基づき、これら問題を解決する手段として、コンタミが発生しない耐熱性容器中で焼成することを着想し、実際に試みた。その結果、真空焼成を外部から酸化性ガスが混入し難い耐熱性容器中で行った場合には、前記問題が起こり難くなっていると共に、金属層表面についてのＥＤＳ分析でＴｉおよびＯの検出値が著しく低下することを確認し、上記方法を採用することとした。【００１５】
（２）問題ｉｉ）の原因として、チタン成分を含む金属ペースト層を焼結する時に金属層が十分に緻密化しないことが挙げられる。この問題を解決すべく、本発明者らは、Ｃｕ粉末として、大粒径と小粒径との混合粉末を使用することとした。【００１６】
（３）問題ｉｖ）の原因として、水素化チタン粉末を過剰に使用することが挙げられる。この問題を解決すべく、本発明者らは、水素化チタン粉末の配合量を最適化した。【００１７】
以上の検討事項を基に、本発明者らは以下の発明を完成させた。なお、本発明の理解を容易にするために添付図面の参照符号を括弧書きにて付記するが、それにより本発明が図示の形態に限定されるものではない。【００１８】
第１の本発明は、窒化物セラミックス焼結体基板（１０）と、該基板（１０）表面の一部を被覆する所定の形状を有する金属層（３０）とが、厚さ０．２μｍ以上０．７μｍ以下の窒化チタン層（２０）を介して接合されたメタライズド基板（１００）を製造する方法であって、１００質量部の銅粉末、２０質量部以上６０質量部以下の銀粉末、および、２．０質量部以上７．５質量部以下の水素化チタン粉末を含有してなり、前記銅粉末が平均粒子径１．０μｍ以上５．０μｍ以下の銅粉末と平均粒子径０．２μｍ以上０．６μｍ以下の銅粉末との混合粉末であり、前記銀粉末の平均粒子径が０．１μｍ以上１．０μｍ以下であり、前記水素化チタン粉末の平均粒子径が１．０μｍ以上７．０μｍ以下である金属ペースト組成物を準備する工程、前記窒化物セラミックス焼結体基板（１０）と、該基板（１０）上に形成された、焼成後において前記所定の形状となるような形状を有する、前記金属ペースト組成物からなる金属ペースト層（５０）とを有する第一前駆体基板（１１０）を、該基板（１０）上に前記金属ペースト組成物を塗布することによって作製する第一前駆体基板（１１０）作製工程、および、前記第一前駆体基板（１１０）を耐熱性容器内に収容し、１．３３×１０−５Ｐａ以上１．３３×１０−２Ｐａ以下の圧力条件下で８００℃以上９５０℃以下の温度で焼成する焼成工程、を含んでなり、前記焼成工程において、前記金属ペースト層に含まれるチタン成分を、前記窒化物セラミックス焼結体基板（１０）を構成する窒化物セラミックスと優先的に反応させて前記窒化チタン層（２０）を形成すると共に、焼成後に得られる前記金属層（３０）中に含まれるチタンの含有量を２．０質量％以下、かつ、前記金属ペースト層中に含まれるチタン量の１／２以下とすることを特徴とする方法である。【００１９】
第１の本発明の金属ペースト組成物において、平均粒子径０．１μｍ以上１．０μｍ以下の銀粉末の質量（ａ）と平均粒子径０．２μｍ以上０．６μｍ以下の銅粉末の質量（ｂ）との質量比（ａ／ｂ）は０．４以上５．０以下であることが好ましく、平均粒子径１．０μｍ以上５．０μｍ以下の銅粉末の質量（ｃ）と平均粒子径０．２μｍ以上０．６μｍ以下の銅粉末の質量（ｂ）との質量比（ｃ／ｂ）は０．５以上１５．０以下であることが好ましい。【００２０】
第２の本発明は、第１の本発明の方法で製造されるメタライズド基板（１００）である。【００２１】
第３の本発明は、窒化物セラミックス焼結体基板（１０）と、該基板（１０）表面の一部を被覆する所定の形状を有する金属層（３２）とが、厚さ０．２μｍ以上０．７μｍ以下の窒化チタン層（２２）を介して接合されたメタライズド基板（１０２）を製造する方法であって、１００質量部の銅粉末、２０質量部以上６０質量部以下の銀粉末、および、２．０質量部以上１０．０質量部以下の水素化チタン粉末を含有してなり、前記銅粉末が平均粒子径１．０μｍ以上５．０μｍ以下の銅粉末と平均粒子径０．２μｍ以上０．６μｍ以下の銅粉末との混合粉末であり、前記銀粉末の平均粒子径が０．１μｍ以上１．０μｍ以下であり、前記水素化チタン粉末の平均粒子径が１．０μｍ以上７．０μｍ以下である第一金属ペースト組成物を準備する工程、銅粉末および銀粉末を含みチタン成分を含まない第二金属ペースト組成物を準備する工程、前記窒化物セラミックス焼結体基板（１０）と、該基板（１０）上に形成された、焼成後において前記所定の形状となるような形状を有する、前記第一金属ペースト組成物からなる第一金属ペースト層（５２）と前記第二金属ペースト組成物からなる第二金属ペースト層（５４）との積層体からなる金属ペースト層とを有する第二前駆体基板（１１２）を、該基板（１０）上に前記第一金属ペースト組成物および前記第二金属ペースト組成物を順次塗布することによって作製する第二前駆体基板（１１２）作製工程、および、前記第二前駆体基板（１１２）を耐熱性容器内に収容し、１．３３×１０−５Ｐａ以上１．３３×１０−２Ｐａ以下の圧力条件下で８００℃以上９５０℃以下の温度で焼成する焼成工程、を含んでなり、前記焼成工程において、前記第一金属ペースト層に含まれるチタン成分を、前記窒化物セラミックス焼結体基板（１０）を構成する窒化物セラミックスと優先的に反応させて前記窒化チタン層（２２）を形成すると共に、焼成後に得られる前記金属層（３２）中のチタンの含有量を２．０質量％以下、かつ、前記第一金属ペースト層中に含まれるチタン量の１／２以下とすることを特徴とする方法である。【００２２】
第３の本発明の第一金属ペースト組成物において、平均粒子径０．１μｍ以上１．０μｍ以下の銀粉末の質量（ａ）と平均粒子径０．２μｍ以上０．６μｍ以下の銅粉末の質量（ｂ）との質量比（ａ／ｂ）は０．４以上５．０以下であることが好ましく、平均粒子径１．０μｍ以上５．０μｍ以下の銅粉末の質量（ｃ）と平均粒子径０．２μｍ以上０．６μｍ以下の銅粉末の質量（ｂ）との質量比（ｃ／ｂ）は０．５以上１５．０以下であることが好ましい。【００２３】
第４の本発明は、第２の本発明の方法で製造されるメタライズド基板（１０２）である。
【発明の効果】
【００２４】
第１の本発明のメタライズド基板（１００）を製造する方法によると、コンタミのない雰囲気下において金属ペースト層（５０）を焼成することにより、チタン成分が金属層（３０）中に拡散することを防ぎ、金属層（３０）と窒化物セラミックス焼結体（１０）との界面において窒化チタン層（２０）を十分に形成させ、該金属層（３０）の密着性を良好することができ、金属層（３０）の抵抗値が低くなり、表面のメッキ性が良好となる。また、大小二種類の粒径を有する銅粉末を備えた金属ペースト組成物を用いることにより、金属層（３０）が焼成により十分に緻密化するので金属層（３０）の導電性が良好になる。また、金属ペースト組成物中の水素化チタン粉末の含有量を所定量に規定しているので、金属層（３０）をファインパターンとすることができる。【００２５】
第３の本発明のメタライズ基板（１０２）を製造する方法によると、上記第１の方法による効果に加え、チタン成分を含まない第二金属ペースト層（５４）を、チタン成分を含む第一金属ペースト層（５２）の上に形成して、これを焼成しているので、チタン成分が金属層（３２）の表面方向へ移動するのをより効果的に防止できる。よって、金属層（３２）の導電性をより向上できると共に、金属層（３２）の表面荒れ、メッキ性をより改善することができる。
【図面の簡単な説明】
【００２６】
【図１】本発明のメタライズド基板１００、１０２の層構成を示す概念図である。
【図２】第１の本発明のメタライズド基板１００の製造方法の工程を示す概念図である。
【図３】第３の本発明のメタライズド基板１０２の製造方法の工程を示す概念図である。
【符号の説明】
【００２７】
１００、１０２  メタライズド基板
１１０  第一前駆体基板
１１２  第二前駆体基板
１０  窒化物セラミックス焼結体基板
２０、２２  窒化チタン層
３０、３２  金属層
５０  金属ペースト層
５２  第一金属ペースト層
５４  第二金属ペースト層
【発明を実施するための最良の形態】
【００２８】
第１の本発明の方法は、窒化物セラミックス焼結体基板上に、所定の金属ペースト組成物を塗布して、第一前駆体基板とし、これを所定条件にて焼成して、メタライズド基板（第２の本発明）を製造する方法である。また、第３の本発明の方法は、窒化物セラミックス焼結体基板上に、第一金属ペースト組成物および第二金属ペースト組成物を順次塗布して、第二前駆体基板とし、これを所定条件にて焼成して、メタライズド基板（第４の本発明）を製造する方法である。【００２９】
＜メタライズド基板１００、１０２＞
まず、これらの第１および第３の本発明の方法により製造されるメタライズド基板１００、１０２について説明する。図１に層構成の概念図を示すように、メタライズド基板１００は、窒化物セラミックス焼結体基板１０上に、窒化チタン層２０および金属層３０をこの順で備えて構成される。また、メタライズド基板１０２は、窒化物セラミックス焼結体基板１０上に、窒化チタン層２２および金属層３２をこの順で備えて構成される。【００３０】
（窒化物セラミックス焼結体基板１０）
窒化物セラミックス焼結体基板１０は、所定形状の窒化物セラミックスグリーンシートあるいは窒化物セラミックス顆粒を加圧成形した加圧成形体を焼成する公知の方法により作製することができる。その形状、厚み等は特に制限されない。焼結体原料には、通常用いられる希土類酸化物等の焼結助剤を含んでいてもよい。窒化物セラミックス焼結体基板１０の表面は、必要に応じて研磨して表面を平滑にしてもよい。窒化物セラミックスとしては、例えば、窒化アルミニウム、窒化珪素、窒化ホウ素、窒化ジルコニウム、窒化チタン、窒化タンタル、窒化ニオブ等が挙げられる。中でも、高熱伝導率等の特性を有する窒化アルミニウムを用いることが好ましい。【００３１】
（窒化チタン層２０、２２）
第１の本発明の方法において形成される窒化チタン層２０は、窒化物セラミックス焼結体基板１０上にチタン成分を含む金属ペースト組成物を塗布焼成することにより、窒化物セラミックス焼結体基板１０と金属層３０との間に形成される層である。窒化チタン層２０は、金属ペースト組成物中のチタン成分と、窒化物セラミックス焼結体基板１０中の窒素成分とが反応することにより、窒化物セラミックス焼結体基板１０と金属層３０との界面において形成される。チタンと窒化物アルミニウム焼結体との反応は極めて高速で進行し、濡れ性が良いことが確認されており、該窒化チタン層２０が形成されることにより、金属層３０の密着性が強固なものとなると考えられる。
第３の本発明の方法において形成される窒化チタン層２２は、第一金属ペースト層５２中のチタン成分と、窒化物セラミックス焼結体基板１０中の窒素成分とが反応することにより、窒化物セラミックス焼結体基板１０と金属層３２との界面において形成される。窒化チタン層２２が形成されることによる効果については、窒化チタン層２０と同様である。【００３２】
窒化チタン層２０、２２は、窒化チタン以外に、銅、銀、セラミックス成分等を含んでいてもよく、窒化チタン層２０、２２全体の質量を基準（１００質量％）として、窒化チタンを５０質量％以上、好ましくは７０質量％以上含んでいる。窒化チタン層２０、２２の厚みは特に限定されないが、メタライズ層の密着性を良好なものとする点から、下限は０．０５μｍ以上、好ましくは０．１０μｍ以上、より好ましくは０．２０μｍ以上であり、上限は特に限定されないが、実際の製造上、通常３．０μｍ以下、好ましくは２．０μｍ以下、より好ましくは０．７μｍ以下となる。なお、この窒化チタン層２０、２２の厚みは、メタライズド基板１００、１０２の断面を電子顕微鏡で観察することにより確認できる。【００３３】
（金属層３０、３２）
第１の本発明の方法において、窒化物セラミックス焼結体基板１０上に、金属ペースト組成物を塗布し、得られた第一前駆体基板１１０を焼成することにより、窒化チタン層２０上に、金属層３０が形成される。
第３の本発明の方法において、窒化物セラミック焼結体基板１０上に第一金属ペースト層５２を積層し、さらに、該第一金属ペースト層５２上に第二金属ペースト層５４を積層し、得られた第二前駆体基板１１２を焼成することにより、窒化チタン層２２上に、金属層３２が形成される。【００３４】
金属層３０、３２は、銅１００質量部に対して、銀を１５質量部以上８０質量部以下、好ましくは２０質量部以上６０質量部以下含み、チタンを５．０質量部以下、好ましくは３．０質量部以下含んで構成される。
また、金属層３０、３２中のチタンの含有量は、２．０質量％以下、好ましくは１．５質量％以下であり、かつ、金属ペースト層５０または第一金属ペースト層５２中に含まれるチタン量（質量）の１／２以下、好ましくは１／３以下である。
銀の含有量が少なすぎると、金属層３０、３２の抵抗が高くなる虞があり、逆に銀の含有量が多すぎると、材料価格が高くなり、また、金属層３０、３２の融点が低くなることによると考えられるが、精密な配線パターンが形成できない虞がある。なお、上記範囲内において、銀の含有量を多くすれば、金属層３０、３２中のボイドを減少させる、金属層３０、３２の抵抗値を下げるという効果がある。【００３５】
本発明においては、窒化物セラミックス焼結体基板１０および金属ペースト層５０からなる第一前駆体基板１１０、あるいは、窒化物セラミックス焼結体基板１０、第一金属ペースト層５２および第二金属ペースト層５４からなる第二前駆体基板１１２を、耐熱性容器内において、酸化性ガスのコンタミのない条件下で焼成することにより、チタン成分が金属層３０、３２の表面方向へ移動することを制限する。このため、金属層３０、３２中のチタン含有量を上記のように低減することができる。なお、チタンの含有量が多すぎると、金属層３０、３２の抵抗が高くなる上に、焼成時に生成する液相の濡れ性が過度に向上するために配線パターンから液相成分がはみ出す為、精密な配線パターンが形成できない虞がある。チタンの含有量の下限は特に限定されず、０質量％とすることが好ましいのであるが、実際に製造した場合、通常０．２質量％以上、場合によっては０．５質量％以上となる。【００３６】
上記した金属層３０、３２の構成成分の質量比は、製造されたメタライズド基板１００、１０２を分析して算出した値に基づいている。メタライズド基板１００、１０２から質量比を分析するには、酸等によるエッチング処理により金属層３０、３２のみ（窒化チタン層２０、２２の部分を除く）を溶解させ、得られた溶液を分析することにより実施することができる。金属層３０、３２の厚みは、下限は配線パターンの導電性を良好にする観点から好ましくは３μｍ以上、より好ましくは５μｍ以上であり、上限は特に限定されないが、金属層３０、３２が厚すぎると、導電性を向上させる効果が飽和すると共に、精密配線とすることが難しくなる虞があることから、好ましくは２００μｍ以下、より好ましくは１００μｍ以下である。【００３７】
本発明においては、耐熱性容器内において、酸化性ガスのコンタミのない条件下で焼成することにより、チタン成分が金属層３０、３２の表面方向へ移動することが制限されるので、金属層３０、３２の表層部におけるチタン濃度を低くすることができる。金属層３０、３２の表層部におけるチタン濃度は、エネルギー分散型Ｘ線分析（ＥＤＳ）法を用い、電子線の加速電圧を１０ｋＶで測定したときの銅及び銀の質量濃度の和（Ａ）とチタンの質量濃度（Ｂ）との比（Ｂ／Ａ）で、０．２０以下、好ましくは０．１５以下、より好ましくは０．１３以下となる濃度である。金属層３０、３２の表層部におけるチタン濃度が上記範囲を外れて高すぎると、金属層３０、３２の表面が変色し、メッキ層と金属層３０、３２との密着性が低下する。なお、従来のメタライズド基板の製造方法における一般的な焼成方法を採用して、焼結体基板上の金属ペースト層を焼成した場合は、金属層の表面は変色していた。このため、通常のメッキの前処理方法では金属層とメッキ層との十分な密着性を得ることができず、良好な密着性を有するメッキ層を形成するためには、金属層表面を物理的な研磨等により処理する必要があった。なお、上記Ｂ／Ａの値は、限りなくゼロに近い方が好ましいのであるが、製造上の限界として、下限が０．０１以上、場合によっては０．０３以上となる。【００３８】
第１および第３の本発明の方法においては、後に説明するように、特定の焼成方法を採用している。これにより、上記Ｂ／Ａの値を上記好ましい範囲にすることができる。本発明者らの見解によると、金属層３０、３２表面の変色は、金属層３０、３２の表面に存在するチタンが酸化されるために起こるものであると考えられる。よって、従来のメタライズ基板の製造方法においては、焼成過程において金属層中のチタンが金属層の表面に移動し、基板表面において雰囲気中の微量不純物によって酸化を受けることにより金属層の表面にチタンの酸化物が偏析するため、金属層表面近傍のチタン濃度が高くなり、これによりＢ／Ａ値が高くなっていると考えられる。【００３９】
第１および第３の本発明の方法においては、特定の焼成方法を採用することにより、金属層３０、３２表面へのチタンの移動を防ぎ、これにより、窒化チタン層２０、２２が十分に形成されるため、従来のメタライズ基板に比べて、金属層３０、３２の密着性が良好となる。なお、従来の方法によって得られたメタライズ基板であっても、変色した表面をエッチング、研磨等により処理すれば、金属層表面のＢ／Ａ値を上記した好ましい範囲に調整することはできる。しかしながら、このような基板では、窒化チタン層２０、２２が十分に形成されていないため、金属層３０、３２の密着強度は不十分なままである。【００４０】
なお、本発明の方法では、金属層３０、３２の表面を研磨等しないで、金属層３０、３２を形成後そのままの状態にてＢ／Ａ値を前記好ましい範囲とすることができる。また、本発明のメタライズド基板１００、１０２は、金属層３０、３２の表面をエッチングまたは研磨により処理して、表面メッキ性をさらに向上させるべく、金属層３０、３２表面のチタン濃度をさらに低減させることもできる。【００４１】
第３の本発明の方法においては、第一金属ペースト層５２上に水素化チタン粉を含まない第二金属ペースト層５４を形成して、これを焼成して金属層３２を形成しているので、金属層３２表面へのチタンの移動がさらに抑制される。このため、Ｂ／Ａ値をより小さくすることができ、好ましくは０．１０以下とすることができる。【００４２】
（メタライズド基板１００、１０２の密着強度および導電性）
第１および第３の本発明の方法により製造されるメタライズド基板１００、１０２は、上記したように、窒化物セラミックス焼結体基板１０と金属層３０、３２との間に、窒化チタン層２０、２２を備えているため、金属層３０、３２の密着強度を高くすることができ、５０Ｎ以上、好ましくは８０Ｎ以上、より好ましくは９０Ｎ以上、さらに好ましくは１００Ｎ以上の密着強度を有するメタライズド基板１００、１０２とすることができる。【００４３】
また、第３の本発明の方法により製造されるメタライズド基板１０２は、上記したように、第一金属ペースト層５２上に水素化チタン粉を含まない第二金属ペースト層５４を形成して、これを焼成して金属層３２を形成しているので、金属層３２表面へのチタンの移動がさらに抑制される。このため、窒化チタン層２２を十分に形成することができ、金属層３２の密着強度をより高くすることができる。このため、メタライズド基板１０２における金属層３２の密着強度は、特に、１１０Ｎ以上とすることができる。【００４４】
なお、配線パターンの接合強度は、４２アロイ製ネイルヘッドピンで先端部の径がφ１．１ｍｍで、且つ先端部表面にニッケルメッキを施したものを用い、メタライズド基板１００、１０２の金属層３０、３２表面にＮｉ／Ａｕメッキを施し、このメッキ膜にネイルヘッドピンをＰｂ−Ｓｎ半田にて垂直に半田付けし、このネイルヘッドピンを１０ｍｍ／ｍｉｎの速度で垂直方向に引っ張り、ネイルヘッドピンが剥がれた時の強度を接合強度とした。【００４５】
また、本発明のメタライズド基板１００、１０２は、金属層３０、３２のチタンの含有量を所定量以下とし、所定量の銀を含み、また、金属層３０、３２中のボイドを減少させることにより、導電性を向上させることができ、四端子法にて測定した体積抵抗率で、１０．０×１０−８Ω・ｍ以下、好ましくは７．５×１０−８Ω・ｍ以下、より好ましくは７．０×１０−８Ω・ｍ以下とすることができる。【００４６】
また、上記したように、第３の本発明の方法では、第二金属ペースト層５４の存在により、さらに金属層３２中のチタン成分が低減され、金属層３２の導電性が向上する。このため、体積低効率を、さらに好ましくは６．０×１０−８Ω・ｍ以下、特に好ましくは５．０×１０−８Ω・ｍ以下とすることができる。【００４７】
＜第１の本発明のメタライズド基板の製造方法＞
以下、第１の本発明のメタライズド基板１００の製造方法について、その工程順に説明する。図２に第１の本発明の方法の工程の概要を示した。第１の本発明の方法は、金属ペースト組成物を準備する工程、および、該金属ペースト組成物を窒化物セラミックス焼結体基板１０上に塗布して第一前駆体基板１１０を作製する工程、該第一前駆体基板を焼成する工程、を備えて構成される。【００４８】
（金属ペースト組成物を準備する工程）
金属ペースト層５０を形成するための金属ペースト組成物は、銅粉、銀粉、水素化チタン粉を含んでおり、その他、バインダー、溶媒を含むものであることが好ましい。ＡｌＮメタライズ基板を形成するために従来用いていた高融点金属ペーストには、窒化アルミニウム粉末が加えられており、これにより、高融点金属層と窒化アルミニウム焼結体基板との密着性を向上させていたが、本発明のペースト組成物には、セラミック粉末を添加する必要はない。これにより、絶縁成分であるセラミック成分がなくなるため、形成される金属層３０の導電性がより良好なものとなる。【００４９】
金属ペースト組成物は、銅粉１００質量部に対して、銀粉を１５質量部以上８０質量部以下、好ましくは２０質量部以上６０質量部以下を含み、水素化チタン粉を下限が１．０質量部以上、好ましくは２．０質量部以上、上限が１３．０質量部以下、好ましくは１０．０質量部以下、より好ましくは７．５質量部以下、特に７．０質量部以下含んでいる。【００５０】
金属ペースト組成物中の銅粉は、大小二種類の平均粒子径を有するものの混合物であることが好ましく、大粒径の銅粉の平均粒子径は、好ましくは１．０μｍ以上５．０μｍ以下、より好ましくは１．５μｍ以上３．０μｍ以下であり、小粒径の銅粉の平均粒子径は、好ましくは０．１以上１．０μｍ未満、より好ましくは０．２μｍ以上０．６μｍ以下である。また、銀粉の平均粒子径は、好ましくは０．１μｍ以上１．０μｍ以下、より好ましくは０．２μｍ以上０．８μｍ以下である。また、水素化チタン粉の平均粒子径は、下限が好ましくは０．１μｍ以上、より好ましくは０．５μｍ以上であり、さらに好ましくは１．０μｍ以上であり、上限が好ましくは２０．０μｍ以下、より好ましくは１０．０μｍ以下、さらに好ましくは７．０μｍ以下である。【００５１】
このような粒子径を有する銅粉および銀粉を含有する金属ペースト組成物を用いることにより、金属ペースト層５０を金属粉が高密度に充填された構造とすることができるとともに焼成時に急速且つ均一に液相が生成することによって、緻密な金属層３０を形成できる。これにより、金属層３０を緻密にできれば、金属層３０上にメッキ層を形成する場合において、めっき液が金属層３０に浸透し金属層３０内に残留することによって発生する、金属層３０の変色や加熱時のメッキ膜の膨れ等の不具合を防ぐことができる。なお、上記平均粒子径は、日機装株式会社製マイクロトラックＨＲＡを用いてレーザー回折・散乱法によって測定したメジアン径である（本明細書において、他の平均粒子径についても同様である。）。【００５２】
金属ペースト組成物において、平均粒子径０．１μｍ以上１．０μｍ以下の銀粉の質量（ａ）と平均粒子径０．１μｍ以上１．０μｍ未満（好ましくは０．２μｍ以上０．６μｍ以下）の銅粉の質量（ｂ）との質量比（ａ／ｂ）は、０．４以上５．０以下であることが好ましい。ａ／ｂをこの範囲とすることにより、緻密な金属層３０を形成することができる。さらに、印刷性、得られるメタライズド基板１００の特性を考慮すると、好ましくは０．５以上４．５以下、より好ましくは０．５以上４．０以下である。【００５３】
また、平均粒子径１．０μｍ以上５．０μｍ以下の銅粉の質量（ｃ）と平均粒子径０．１μｍ以上１．０μｍ未満（好ましくは０．２μｍ以上０．６μｍ以下）の銅粉の質量（ｂ）との質量比（ｃ／ｂ）は、好ましくは０．５以上１５．０以下、より好ましくは１．０以上１２．０以下である。ｃ／ｂをこの範囲とすることにより、緻密な金属層３０を形成でき、微細な配線パターンを形成できる。【００５４】
金属ペースト組成物に含まれるバインダーとしては、公知のものが特に制限無く使用可能である。たとえば、ポリアクリル酸エステル、ポリメタクリル酸エステル等のアクリル樹脂、メチルセルロース、ヒドロキシメチルセルロース、エチルセルロース、ニトロセルロース、セルロースアセテートブチレート等のセルロース樹脂、ポリビニルブチラール、ボリビニルアルコール、ポリ酢酸ビニル等のビニル基含有樹脂などを使用できる。また、印刷性等を改善する目的で、二種以上の樹脂を混合して使用することもできる。これらの中でも、不活性雰囲気中の焼成において残渣が少ないことから、アクリル樹脂が最も好ましい。【００５５】
金属ペースト組成物に含まれる溶媒としては、公知のものが特に制限無く使用可能である。たとえば、トルエン、酢酸エチル、テルピネオール、ブチルカルビトールアセテート、テキサノール等を使用できる。また、印刷適性や保存安定性等を向上する目的で、公知の界面活性剤、可塑剤等を添加することができる。好適に使用できる分散剤としては、リン酸エステル系、ポリカルボン酸系などを例示することができる。【００５６】
（第一前駆体基板１１０作製工程）
上記工程で準備した金属ペースト組成物を、焼成後において所望する金属層３０となるような形状で、窒化物セラミックス焼結体基板１０上に塗布して、金属ペースト層５０を形成し、基板１０および金属ペースト層５０からなる第一前駆体基板１１０を作製する。金属ペースト組成物の塗布は、精密配線を形成する観点から、印刷により行うことが好ましい。印刷としては、スクリーン印刷、インクジェット印刷、オフセット印刷等を採用することができる。ペーストは、採用する印刷法に応じて適宜最適な粘度に調整すればよいが、スクリーン印刷法を用いる場合には、操作性及びパターン再現性を考慮すると、２５℃において、粘度が５０〜４００Ｐａ・ｓとなるように金属ペースト中の各成分の量を調整したものを使用することが好ましい。【００５７】
（焼成工程）
焼成工程においては、上記で作製した窒化物セラミックス焼結体基板１０および金属ペースト層５０からなる第一前駆体基板１１０を、耐熱性容器内に収容し、非酸化性雰囲気下で焼成する。これにより、窒化物セラミックス焼結体基板１０上に窒化チタン層２０および金属層３０が形成される。【００５８】
非酸化性雰囲気としては、真空下、あるいはアルゴンガス、ヘリウムガス等の不活性ガス、または水素ガス雰囲気が挙げられる。また、不活性ガス、および水素ガスの混合雰囲気であってもよい。これらの非酸化性雰囲気の中でも、好ましくは真空下、または不活性ガスと水素ガスの混合ガス雰囲気を採用することが好ましい。真空下で焼成を行う場合、真空度は、雰囲気中の酸素や窒素等の反応性ガスがチタンと反応するのを防ぐ目的からできるだけ高い方がよく、真空度の下限（圧力の上限）は、好ましくは、１．３３×１０−１Ｐａ、より好ましくは１．３３×１０−２Ｐａである。なお、真空度の上限（圧力の下限）は、特に制限されるものではないが、工業的な生産を考慮すると１．３３×１０−５Ｐａである。【００５９】
本発明においては、非酸化性雰囲気下、耐熱性容器内で焼成を行うことが好ましい。この耐熱性容器は、第一前駆体基板１１０を焼成する際に温度に十分耐え得る材質で形成されるものであればよく、焼成時の高温下においても、ガスを透過せず、容器自体からガス発生が無く、且つ気密性の高いものであることが好ましい。この耐熱性容器に好適に使用できる材質を具体的に例示すれば、窒化アルミニウム、窒化ホウ素、窒化ケイ素等の窒化物焼結体、アルミナ、マグネシア、ジルコニア等の酸化物焼結体、インコロイ、ハステロイ等の耐熱合金類、又は石英ガラス等を例示できる。このうち、焼成時の容器内の均熱性を確保するという点で、熱伝導性に優れる窒化物焼結体が好ましい。【００６０】
この耐熱性容器は、焼成工程における第一前駆体基板１１０近傍の雰囲気を他の焼成炉内の雰囲気から遮断し、金属ペースト組成物中のバインダーが分解・飛散して炉壁等に再付着した分解物やその他の汚染源が、焼成炉内の温度上昇に伴い再飛散してペースト層５０中のチタン成分と反応するのを抑制する役割を果しているものと考えられる。そのため、この耐熱性容器は、焼成工程における第一前駆体１１０近傍の雰囲気を他の焼成炉内の雰囲気から遮断できるように蓋ができる構造のものを使用することが好ましい。また、耐熱性容器は、完全な密閉状態にできるものでもよいが、ペースト層５０中のバインダーが熱分解して発生するガスを容器外へ放出するできる程度の隙間を有するものであってもよい。また、耐熱性容器の形状は、焼成炉内において、耐熱性容器内の温度分布がないような大きさのものが好ましい。このことからも、耐熱性容器は、熱伝導性に優れる窒化物焼結体からなる容器であることが好ましい。【００６１】
本発明においては、第一前駆体１１０を耐熱性容器内に収納し、非酸化性雰囲気下、好ましくは１．３３×１０−１Ｐａ〜１．３３×１０−５Ｐａ、より好ましくは１．３３×１０−２Ｐａ〜１．３３×１０−５Ｐａという圧力下で酸化性ガスの混入を防止しながら真空焼成することにより、金属ペースト層５０中におけるチタンが金属層３０の表面に移動することを防止し、前記金属ペースト層に含まれるチタン成分を、前記窒化物セラミックス焼結体基板を構成する窒化物セラミックスと優先的に反応させて前記窒化チタン層を形成すると共に、焼成後に得られる前記金属層中に含まれるチタンの含有量を２．０質量％以下、かつ、前記金属ペースト層中に含まれるチタン量の１／２以下とすることができる。これにより、窒化チタン層２０が十分に形成され、金属層３０の密着性が良好なものとなる。下記の実施例で示すが、同じ組成の金属ペースト組成物を使用したとしても、窒化アルミニウム焼結体よりなる耐熱性容器内で焼成したものは、金属層３０の表面のチタン濃度を低減させることができ、金属層３０の体積抵抗率を低減することができ、接合強度を向上させることができる。【００６２】
焼成は、金属ペースト組成物が銀成分を含んでいることから、銅の融点（１０８３℃）以下の温度で実施することができ、高い精度の精密配線パターンを形成するためには、８００℃以上９５０℃以下の温度で実施することが好ましい。上記焼成温度範囲の中で焼成温度を高くすると、金属層３０中のボイドが減少するという効果がある。また、焼成時間は、配線パターン、膜厚等に応じて適宜決定してやればよく、上記温度範囲で数十秒以上１時間以下保持してやれば十分である。【００６３】
＜第３の本発明のメタライズド基板１０２の製造方法＞
図３にメタライズド基板１０２の製造方法の概略を示したように、第３の本発明のメタライズド基板１０２の製造方法においては、まず、第一金属ペースト組成物および第二金属ぺースト組成物をそれぞれ準備し、窒化物セラミック焼結体基板１０上に、該第一金属ペースト組成物および第二金属ペースト組成物を順次塗布して、第一金属ペースト層５２および第二金属ペースト層５４を形成して、第二前駆体基板１１２を作製し、該第二前駆体基板１１２を焼成することにより、メタライズド基板１０２とする。【００６４】
窒化物セラミックス焼結体基板１０としては、上記した第１の本発明のメタライズド基板１００の製造方法におけるものと同様のものを使用できる。【００６５】
（第一金属ペースト組成物および第二金属ペースト組成物を準備する工程）
第一金属ペースト層５２を形成するための第一金属ペースト組成物は、銅粉、銀粉、水素化チタン粉を含んでおり、その他、バインダー、分散剤、溶媒を含むものであることが好ましい。また、第二の金属ペースト層５４を形成するための第二の金属ペースト組成物は、銅粉および銀粉を含んでおり、同様に、その他、バインダー、分散剤、溶媒を含むものであることが好ましく、第二金属ペースト組成物は、チタン成分を含まない。なお、ＡｌＮメタライズ基板を形成するために従来用いていた高融点金属ペーストには、窒化アルミニウム粉末が加えられており、これにより、高融点金属層と窒化アルミニウム焼結体基板との密着性を向上させていたが、本発明のペースト組成物には、セラミック粉末を添加する必要はない。これにより、絶縁成分であるセラミック成分がなくなるため、形成される金属層３２の導電性がより良好なものとなる。【００６６】
第一金属ペースト層５２および第二金属ペースト層５４を形成する総ての金属ペースト組成物における銅粉および銀粉の合計量を１００質量部として、第一金属ペースト層２０を形成する第一金属ペースト組成物中の水素化チタン粉を１質量部以上１０質量部以下、特に１質量部以上５質量部以下とすることが好ましい。水素化チタン粉の量が少なすぎると、焼成後の金属層３２の密着性が劣る虞がある。一方、水素化チタン粉の量が多すぎると、密着性を向上させる効果が飽和すると共に、金属層３２の抵抗が高くなる上に、焼成時に生成する液相の濡れ性が過度に向上するために配線パターンから液相成分がはみ出す為、精密な配線パターンが形成できない虞がある。なお、第一金属ペースト層５２および第二金属ペースト層５４を形成する総てのペースト組成物における銅粉および銀粉の合計量を基準としたのは、第二金属ペースト層５４を厚く形成することができれば、第一金属ペースト層５２中の水素化チタン粉の配合量を増加することができるからである。【００６７】
第一金属ペースト層５２および第二金属ペースト層５４それぞれの層において、銀粉および銅粉の質量比は、０．１５以上０．８以下（銀粉／銅粉）とすることが好ましい。銀粉の量が少なすぎると、金属層３２の抵抗が高くなる虞があり、逆に銀の含有量が多すぎると、材料価格が高くなり、また、金属層３２の融点が低くなることによると考えられるが、精密な配線パターンが形成できない虞がある。なお、上記範囲内において、銀の含有量を多くすれば、金属層３２中のボイドを減少させる、金属層３２の抵抗値を下げるという効果がある。【００６８】
第一金属ペースト層５２および第二金属ペースト層５４における、銀粉および銅粉の質量比は、それぞれ上記範囲内であれば、互いに異なっていてもよい。なお、第二金属ペースト層５４を、上記範囲から外れて、銅のみにより構成した場合は、金属層３２中にボイドが発生する虞がある。これは、焼成により第一金属ペースト層５２中の銀が第二金属ペースト層５４側つまり金属層３２の表面側に移行することによるためであると考えられる。【００６９】
具体的には、第一金属ペースト組成物は、銅粉１００質量部に対して、好ましくは銀粉を１５質量部以上８０質量部以下、より好ましくは２０質量部以上６０質量部以下含み、水素化チタン粉を下限が好ましくは１．０質量部以上、より好ましくは２．０質量部以上、上限が好ましくは２０．０質量部以下、より好ましくは１５．０質量部以下、さらに好ましくは１０．０質量部以下含んでいる。
また、第二金属ペースト組成物は、銅粉１００質量部に対して、銀粉を好ましくは１５質量部以上８０質量部以下、より好ましくは２０質量部以上６０質量部以下含んでいる。【００７０】
第一および第二金属ペースト組成物中の銅粉の平均粒子径は、特に制限されるものではなく、従来のペーストに使用されるものと同様の粒子径であればよい。具体的には、該銅粉は、平均粒子径が０．１μｍ以上５．０μｍ以下のものを使用することができる。特に、該銅粉は、平均粒子径が好ましくは１．０μｍ以上５．０μｍ以下、より好ましくは１．５μｍ以上３．０μｍ以下のものを主成分として使用することが好ましい。平均粒子径が１．０μｍ以上５．０μｍ以下の銅粉を主成分とする場合には、全銅粉の５０質量％未満の範囲で、平均粒子径が好ましくは０．１μｍ以上１．０μｍ未満、より好ましくは０．２μｍ以上０．６μｍ以下の銅粉を配合することもできる。【００７１】
なお、第一および第二金属ペースト組成物中の銅粉は、大小二種類の平均粒子径を有するものの混合物であることが好ましく、特にチタン成分を含む第一金属ペースト組成物の銅粉は、大小二種類の平均粒子径を有するものの混合物であることが好ましい。大粒径および小粒径のそれぞれの銅粉の、好ましい粒子径、および、これら大小二種類の粒径の銅粉を用いる効果については、第一の本発明の方法における金属ペースト組成物中の銅粉の場合と同様である。【００７２】
また、銀粉の平均粒子径も、特に制限されるものではなく、従来のペーストに使用されるものと同様の粒子径であればよい。具体的には、銀粉は、平均粒子径が下限が好ましくは０．１μｍ以上、より好ましくは０．５μｍ以上であり、上限が好ましくは５．０μｍ以下、より好ましくは４．０μｍ以下である。【００７３】
上記範囲の平均粒子径を満足する銅粉、銀粉を使用することにより、スクリーン印刷の印刷性がよくなり、パターン（金属層３２）のはみ出しを抑制することができる。さらに、緻密な金属層３２を形成できる。金属層３２を緻密にできれば、金属層３２上にメッキ層を形成する場合において、めっき液が金属層３２に浸透し金属層３２内に残留することによって発生する、金属層３２の変色や加熱時のメッキ膜の膨れ等の不具合を防ぐことができる。【００７４】
また、第一金属ペースト組成物中の水素化チタン粉の平均粒径は、第１の本発明の方法における金属ペースト組成物中の水素化チタン粉の場合と同様である。【００７５】
本発明のペースト組成物に含まれるバインダーとしては、第一の本発明の方法における金属ペースト組成物中のバインダーと同様のものを用いることができる。【００７６】
本発明のペースト組成物に含まれる溶媒としては、第一の本発明の方法における金属ペースト組成物中の溶媒と同様のものを用いることができる。【００７７】
（第二前駆体基板１１２作製工程）
第二前駆体基板１１２作製工程においては、窒化物セラミックス焼結体基板１０上に、上記で準備した第一金属ペースト組成物および第二金属ペースト組成物を順次塗布して、窒化物セラミックス焼結体基板１０上に、第一金属ペースト層５２および第二金属ペースト層５４をこの順で積層して、第二前駆体基板１１２を作製する。【００７８】
第一および第二金属ペースト層５２、５４は、焼成後に所望の金属層３２の形状となるような形状で、基板１０上に第一および第二金属ペースト組成物を塗布して形成する。金属ペースト組成物の塗布は、精密配線を形成する観点から、印刷により行うことが好ましい。印刷方法は、第１の本発明の方法における場合と同様である。第一金属ぺースト層５２を形成後にこれを乾燥させてから、第二金属ペースト層５４を形成して、その後、第二金属ペースト層５４を乾燥させてもよいし、第一金属ペースト層５２および第二金属ペースト層５４を形成後に、これらをまとめて乾燥させてもよい。乾燥方法は、特に限定されず、ペースト層中の溶媒を揮発させることができる方法であればよい。例えば、８０〜１２０℃程度で１分から１時間程度乾燥させる方法が挙げられる。【００７９】
本発明のメタライズド基板１０２の製造方法においては、水素化チタン粉を含む第一金属ペースト層５２とこれを含まない第二金属ペースト層５４とを積層し焼成して、窒化チタン層２２および金属層３２を形成する。この窒化チタン層２２は、第一金属ペースト層５２中のチタン成分と、窒化物セラミックス焼結体基板１０中の窒素成分とが反応することにより、窒化物セラミックス焼結体１０と金属層３２との界面に形成される。【００８０】
さらに、第３の本発明の方法においては、水素化チタン粉を含まない第二金属ペースト層５４が存在することにより、チタン成分が金属層３２の表面に移動することが抑制されている。よって、第１の本発明の方法と同様に、特定のコンタミのない焼成条件において焼成することによる効果と相俟って、チタン成分の金属層３２表面への移動がさらに抑制されるので、金属層３２表面のメッキ性がさらに良好なものとなり、金属層３２の表面のクレーターをさらに低減できる。また、窒化チタン層２２が、窒化物セラミックス焼結体基板１０と金属層３２との界面において十分に形成されることにより、金属層３２の密着性がさらに良好なものとなる。【００８１】
第一金属ペースト層５２の厚さは、好ましくは３μｍ以上１５０μｍ以下、より好ましくは５μｍ以上７０μｍ以下である。第二金属ペースト層５４の厚さは、好ましくは３μｍ以上１５０μｍ以下、より好ましくは５μｍ以上７０μｍ以下である。第一金属ペースト層５２と第二の金属ペースト層５４の厚さの比は、好ましくは０．１以上１０．０以下（第一金属ぺースト層５２／第二金属ペースト層５４）、より好ましくは０．２以上５．０以下である。【００８２】
（焼成工程）
焼成工程においては、上記で作製した窒化物セラミックス焼結体基板１０、第一金属ペースト層５２、および、第二金属ペースト層５４からなる第二前駆体基板１１２を焼成する。これにより、窒化物セラミックス焼結体基板１０上に窒化チタン層２２および金属層３２が形成される。
本発明においては、第二前駆体１１２を耐熱性容器内に収納し、非酸化性雰囲気下、好ましくは１．３３×１０−１Ｐａ〜１．３３×１０−５Ｐａ、より好ましくは１．３３×１０−２Ｐａ〜１．３３×１０−５Ｐａという圧力下で酸化性ガスの混入を防止しながら真空焼成することにより、前記第一金属ペースト層５２に含まれるチタン成分を、前記窒化物セラミックス焼結体基板１０を構成する窒化物セラミックスと優先的に反応させて前記窒化チタン層２２を形成すると共に、焼成後に得られる前記金属層３２中のチタンの含有量を２．０質量％以下、かつ、前記第一金属ペースト層５２中に含まれるチタン量の１／２以下とすることができる。【００８３】
非酸化性雰囲気、耐熱性容器については、第一の本発明の方法の焼成工程における場合と同様である。また、非酸化性雰囲気、耐熱性容器を採用することによる効果も同様である。【００８４】
第３の本発明の方法においては、水素化チタン粉を含まない第二金属ペースト層５４が存在していることにより、第一金属ペースト層５２中におけるチタンが金属層３２の表面に移動することが防がれているのであるが、上記した特殊な焼成条件を採用することで、第一の金属ペースト層５２中におけるチタンが金属層３２の表面に移動することがより効果的に防がれる。これにより、窒化チタン層２２が十分に形成され、金属層３２の密着性が良好なものとなると共に、金属層３２表面のチタン濃度が抑えられ、金属層３２表面のメッキ性が良好となり、金属層３２表面のクレーターが低減する、という本発明の効果がより顕著に発揮される。【００８５】
焼成は、第一および第二金属ペースト組成物が銀成分を含んでいることから、銅の融点（１０８３℃）以下の温度で実施することができ、高い精度の精密配線パターンを形成するためには、８００℃以上９５０℃以下の温度で実施することが好ましい。上記焼成温度範囲の中で焼成温度を高くすると、金属層３２中のボイドが減少するという効果がある。また、焼成時間は、配線パターン、膜厚等に応じて適宜決定してやればよく、上記温度範囲で数十秒以上１時間以下保持してやれば十分である。
【実施例】
【００８６】
［第１の本発明の方法、第２の本発明のメタライズド基板の実施例および比較例］
＜実施例１＞
（ペースト組成物の作製）
平均粒子径が０．３μｍである銅粉末（銅粉末（ｂ））９質量部、平均粒子径が２μｍである銅粉末（銅粉末（ｃ））９１質量部、平均粒子径が０．６μｍの銀粉末（ａ）２３質量部及び平均粒子径が５μｍである水素化チタン粉末３．８質量部と、ポリアルキルメタクリレートをテルピネオールに溶解させたビヒクルとを乳鉢を用いて予備混合した後、３本ロールミルを用いて分散処理することにより、金属ペースト組成物を作製した。【００８７】
（メタライズド基板の製造）
作製した前記金属ペースト組成物をスクリーン印刷法にて厚さ０．６４ｍｍの窒化アルミニウム焼結体基板上（（株）トクヤマ製、商品名ＳＨ−３０）に印刷し、１００℃で１０分間乾燥させた。次いで、真空中（真空度４×１０−３Ｐａ〜８×１０−３Ｐａ）、８５０℃にて３０分間焼成することにより、メタライズド基板を得た。この際、窒化アルミニウム製のセッター内（耐熱性容器内）に基板を収容した状態にて基板の焼成をおこなった。
得られたメタライズド基板のメタライズ表面の色調は、淡橙色であった。メタライズ層（金属層）の厚みは１５μｍであった。以上のペーストの組成を表１に示し、メタライズド基板の焼成温度、焼成時間、及びメタライズ表面の色調を表２に示す。得られたメタライズド基板は、以下の分析、評価を行った。【００８８】
＜メタライズ層（金属層）の分析＞
（金属層の組成分析）
メタライズド基板を５０％硝酸水溶液中に浸漬し、金属層を溶解し、得られた溶液及び黒色の沈殿物を全て回収した。この際、金属層を除去した基板には、黄金色の窒化チタン層が残存していた。回収した溶液に更にフッ化水素酸及び過酸化水素を加え、黒色の沈殿物を全て溶解した後、誘導結合プラズマ（ＩＣＰ）発光分析により溶液中の銅、銀、チタン成分の定量をおこなった。得られた分析結果を表３に示す（Ｃｕ１００質量部当りの含有量）。【００８９】
（金属層表面のチタン量の分析）
金属層表面をエネルギー分散型Ｘ線分析装置（Ｏｘｆｏｒｄ  Ｉｎｓｔｒｕｍｅｎｔｓ社製ＩＮＣＡ  Ｅｎｅｒｇｙ３５０）を備えた走査型電子顕微鏡（日立ハイテクノロジーズ社製Ｓ−３４００Ｎ）にて分析をおこなった。分析時の電子の加速電圧は１０ｋＶとし、検出された元素の質量濃度より銅及び銀の質量濃度の和（Ａ）に対するチタンの質量濃度（Ｂ）の比（Ｂ／Ａ）を算出した。結果を表３に示す。【００９０】
（窒化チタン層形成の有無の確認）
メタライズド基板を樹脂に包埋して研磨し、メタライズド基板断面の観察試料を作製した。得られた観察試料を前記走査型電子顕微鏡にて観察し、基板とメタライズ層との界面における窒化チタン層の厚みを確認した。結果を表３に示す。【００９１】
＜メタライズド基板の評価＞
（メタライズ端部のはみ出し量の評価）
印刷・乾燥後のペースト層パターンと基板との境界位置を基準としたときに、焼成後にメタライズ端部からはみ出したメタライズ成分のはみ出し量を以下基準にて評価した。はみ出し量が１５μｍ未満を○、１５μｍ以上５０μｍ未満を△、５０μｍ以上を×として判定した。結果を表３に示す。【００９２】
（メタライズの体積抵抗率の評価）
メタライズド基板に形成したメタライズパターンの体積抵抗率を４端子法により測定した。結果を表３に示す。【００９３】
（接合強度の評価）
得られたメタライズド基板にニッケル無電解メッキを約２．５μｍ、次いで金無電解メッキを約０．４μｍ施した後、メタライズ層の接合試験を行った。２ｍｍ角のメタライズパターン上に先端部の径がφ１．１ｍｍで、且つ先端部表面にニッケルメッキを施した４２アロイ製ネイルヘッドピンを基板と垂直となるようにＰｂ−Ｓｎ半田にて半田付けし、ピンを１０ｍｍ／ｍｉｎの速度で垂直に引張り、基板から破断した際の荷重を記録した。
同様の試験を５回実施して荷重の平均値を算出した。結果を表３に示す。また、破断した際の破壊モードを確認した。結果を表３に示す。【００９４】
＜実施例２−６、９＞
実施例１において、ペーストの原料組成を表１に示した組成とした以外は、実施例１と同様にしてメタライズド基板を作製し、分析・評価をおこなった。結果を表１、２及び３に示す。【００９５】
＜実施例７＞
実施例１において、ペーストの原料組成を表１に示した組成とし、焼成温度を９００℃とした以外は、実施例１と同様にしてメタライズド基板を作製し、分析・評価をおこなった。結果を表１、２及び３に示す。【００９６】
＜実施例８＞
実施例１において、ペーストの原料組成を表１に示した組成とし、焼成時の雰囲気をアルゴン９５ｖｏｌ％、水素５ｖｏｌ％の混合気体雰囲気とした以外は、実施例１と同様にしてメタライズド基板を作製し、分析・評価をおこなった。結果を表１、２及び３に示す。【００９７】
＜比較例１−３＞
実施例１において、ペーストの原料組成を表１に示した組成とした以外は、実施例１と同様にしてメタライズド基板を作製し、分析・評価をおこなった。結果を表１、２及び３に示す。【００９８】
＜比較例４＞
実施例１において、平均粒子径が５．７μｍであるＡｇ−Ｃｕ粉末（ＢＡｇ−８、組成：銀７２ｗｔ％−銅２８ｗｔ％）９０質量部及び平均粒子径が５μｍである水素化チタン粉末１０質量部と、ポリアルキルメタクリレートをターピネオールに溶解させたビヒクルとを乳鉢を用いて予備混合した後、３本ロールミルを用いて分散処理することにより、ペースト組成物を作製した以外は、実施例１と同様にしてメタライズド基板を作製し、分析・評価をおこなった。結果を表１、２及び３に示す。【００９９】
＜比較例５＞
実施例１において、平均粒子径が２μｍである銅粉末（銅粉末（ｃ））１００質量部、平均粒子径が３μｍの銀粉末２３質量部及び平均粒子径が５μｍである水素化チタン粉末６．５質量部と、ポリアルキルメタクリレートをテルピネオールに溶解させたビヒクルとを乳鉢を用いて予備混合した後、３本ロールミルを用いて分散処理することにより、ペースト組成物を作製した以外は、実施例１と同様にしてメタライズド基板を作製し、分析・評価をおこなった。結果を表１、２及び３に示す。【０１００】
＜比較例６＞
実施例１において、ペーストを印刷した窒化アルミニウム焼結体基板を焼成する際に窒化アルミニウム製のセッターを使用せずに、焼成炉内に直接設置して焼成をおこなった以外は、実施例１と同様にしてメタライズド基板を作製し、分析・評価をおこなった。得られたメタライズド基板のメタライズ表面の色調は、茶色に変色していた。分析・評価の結果を表１、２及び３に示す。【０１０１】
【表１】
0005492191.tif 000002
【０１０２】
【表２】
0005492191.tif 000003
【０１０３】
【表３】
0005492191.tif 000004
【０１０４】
比較例１のペースト組成物は、銀粉の含有量が少なく、また、メタライズド基板における金属層中の銀の含有割合が少ない。このため、得られたメタライズド基板のメタライズパターンの体積低効率が高かった。比較例２のペースト組成物は、水素化チタン粉の含有量が少なく、得られたメタライズド基板において窒化チタン層の形成が認められなかった。このため、メタライズド基板の接合強度が小さかった。比較例３のペースト組成物は、水素化チタン粉の含有量が多く、得られたメタライズド基板における金属層中のチタンの含有割合が多かった。このためメタライズパターンからのはみ出しが多かった。比較例４のペースト組成物は、Ａｇ−Ｃｕ粉末（銀７２ｗｔ％−銅２８ｗｔ％）を用いたものであり、得られたメタライズド基板における金属層中の銀の含有量が非常に多くなった。このため、このためメタライズパターンからのはみ出しが多かった。比較例５の金属ペースト組成物は、銀粉の粒子径が大きく、銅粉が大粒径のもののみで構成されている。このため、金属層が十分に焼成されていないと考えられ、体積低効率が、本願実施例の値に比べて大きくなった。比較例６では、焼成を窒化アルミニウム製のセッターを使用せずに行っている。よって、金属層表面へのチタン成分の移動が生じ、金属層中のチタンの含有割合が大きく、窒化チタン層の厚さが薄く、Ｂ／Ａ値が大きくなり、金属層の接合強度が小さかった。【０１０５】
［第３の本発明の方法、第４の本発明のメタライズド基板の実施例および比較例］
＜実施例１０＞
（ペースト組成物１の作製）
平均粒子径が０．３μｍである銅粉末１６質量部、平均粒子径が２μｍである銅粉末８４質量部、平均粒子径が０．６μｍの銀粉末４１質量部及び平均粒子径が５μｍである水素化チタン粉末４．４質量部と、ポリアルキルメタクリレートをタルピネオールに溶解させたビヒクルとを乳鉢を用いて予備混合した後、３本ロールミルを用いて分散処理することにより、ペースト組成物１を作製した。【０１０６】
（ペースト組成物２の作製）
平均粒子径が０．３μｍである銅粉末１６質量部、平均粒子径が２μｍである銅粉末８４質量部及び平均粒子径が０．６μｍの銀粉末４１質量部と、ポリアルキルメタクリレートをタルピネオールに溶解させたビヒクルとを乳鉢を用いて予備混合した後、３本ロールミルを用いて分散処理することにより、ペースト組成物２を作製した。【０１０７】
（メタライズド基板の製造）
作製した前記ペースト組成物１をスクリーン印刷法にて厚さ０．６４ｍｍの窒化アルミニウム焼結体基板上（（株）トクヤマ製、商品名ＳＨ−３０）に印刷し、１００℃で１０分間乾燥させ第一ペースト層を形成した。この際、第一ペースト層形成前後の基板の質量変化より、基板上に形成された第一ペースト層の質量を算出した。次いで、前記ペースト組成物２をスクリーン印刷法にて第一ペースト層上に重ねて印刷し、１００℃で１０分間乾燥させ第二ペースト層を形成した。この際、第二ペースト層形成前後の基板の質量変化より、基板上に形成された第二ペースト層の質量を算出した。算出した第一ペースト層および第二ペースト層の質量より、第一ペースト層および第二ペースト層を併せた銅粉と銀粉の合計量を１００質量部としたときの水素化チタン粉の量を算出したところ、１．５質量部であった。【０１０８】
次いで、真空中（真空度４×１０−３Ｐａ〜８×１０−３Ｐａ）、８５０℃にて３０分間焼成することにより、メタライズド基板を得た。この際、窒化アルミニウム製のセッター内（密閉容器内）に基板を収容した状態にて基板の焼成をおこなった。得られたメタライズド基板のメタライズ表面の色調は、淡橙色であった。メタライズ層（金属層）の厚みは２５μｍであった。以上のペースト組成物１及びペースト組成物２の組成を表４に示し、メタライズド基板の焼成温度、焼成時間、及びメタライズ表面の色調を表５に示す。得られたメタライズド基板は、以下の分析、評価を行った。【０１０９】
＜実施例１１〜１６＞
実施例１０において、ペーストの原料組成を表４に示した組成とした以外は、実施例１０と同様にしてメタライズド基板を作製し、以下の分析・評価をおこなった。結果を表４、５及び６に示す。【０１１０】
＜比較例７＞
実施例１０において、ペーストを印刷した窒化アルミニウム焼結体基板を焼成する際に窒化アルミニウム製のセッターを使用せずに、焼成炉内に直接設置して焼成をおこなった以外は、実施例１０と同様にしてメタライズド基板を作製し、以下の分析・評価をおこなった。結果を表４、５及び６に示す。【０１１１】
＜比較例８〜１０＞
実施例１０において、ペーストの原料組成を表４に示した組成とした以外は、実施例１０と同様にしてメタライズド基板を作製し、以下の分析・評価をおこなった。結果を表４、５及び６に示す。【０１１２】
＜比較例１１＞
（ペースト組成物の作製）
平均粒子径が５．７μｍであるＡｇ−Ｃｕ粉末（ＢＡｇ−８、組成：銀７２ｗｔ％−銅２８ｗｔ％）９０質量部及び平均粒子径が５μｍである水素化チタン粉末１０質量部と、ポリアルキルメタクリレートをテルピネオールに溶解させたビヒクルとを乳鉢を用いて予備混合した後、３本ロールミルを用いて分散処理することにより、ペースト組成物を作製した。【０１１３】
（メタライズド基板の製造）
作製した前記ペースト組成物をスクリーン印刷法にて厚さ０．６４ｍｍの窒化アルミニウム焼結体基板上（（株）トクヤマ製、商品名ＳＨ−３０）に印刷し、１００℃で１０分間乾燥させペースト層を形成した。以降、実施例１０と同様にして焼成してメタライズド基板を作製し、実施例１０と同様にして分析・評価をおこなった。結果を表４、５及び６に示す。【０１１４】
＜メタライズ層（金属層）の分析＞
（金属層の組成分析）
金属層の組成は、上記第１の本発明の実施例における場合と同様にして分析した。得られた分析結果を表６に示す（Ｃｕ１００質量部当りの含有量）。【０１１５】
（金属層表面のチタン量の分析）
金属層表面のチタン量は、上記第１の本発明の実施例における場合と同様にして分析した。結果を表６に示す。【０１１６】
（窒化チタン層形成の有無の確認）
窒化チタン層形成の有無は、上記第１の本発明の実施例における場合と同様にして確認した。結果を表６に示す。【０１１７】
＜メタライズド基板の評価＞
（金属層表面のクレーターの評価）
メタライズド基板の金属層表面をレーザー走査顕微鏡にて観察し、金属層表面のクレーター状の欠陥（以下、単にクレーターともいう）の発生頻度を評価した。クレーターを内部に含む最小の円の直径をクレーターの大きさと定義し、その大きさと発生数を計測した。クレーターの大きさが１０μｍ以上であるものの数が、１ｍｍ２辺り、５個未満を○、５個以上２０個未満を△、２０個以上を×とした。結果を表６に示す。【０１１８】
（金属層端部のはみ出し量の評価）
金属層端部のはみ出し量は、上記第１の本発明の実施例における場合と同様にして評価した。結果を表６に示す。【０１１９】
（メタライズの体積抵抗率の評価）
メタライズの体積抵抗率は、上記第１の本発明の実施例における場合と同様にして測定した。結果を表６に示す。【０１２０】
（接合強度の評価）
接合強度は、上記第１の本発明の実施例における場合と同様にして評価した。結果を表６に示す。また、破断した際の破壊モードを確認した。結果を表６に示す。【０１２１】
【表４】
0005492191.tif 000005
【０１２２】
【表５】
0005492191.tif 000006
【０１２３】
【表６】
0005492191.tif 000007
【０１２４】
比較例７では、焼成を窒化アルミニウム製のセッターを使用せずに行っている。よって、金属層表面へのチタン成分の移動が生じ、金属層中のチタンの含有割合が大きく、窒化チタン層の厚さが薄く、Ｂ／Ａ値が大きくなり、金属層の接合強度が小さかった。比較例８の製造方法では、ペースト組成物１に水素化チタン粉を含有していない為、得られたメタライズド基板において窒化チタン層の形成が認められなかった。このため、メタライズド基板の接合強度が極めて小さく、メタライズド基板にニッケル無電解メッキを施す際、メッキの前処理工程においてメタライズ層が剥離したため、接合強度の試験ができなかった。比較例９の製造方法では、ペースト組成物１中の水素化チタン粉の含有量が多く、得られたメタライズド基板における金属層中のチタンの含有割合が多かった。このためメタライズパターンからのはみ出しが多く体積抵抗率も高くなった。比較例１０の製造方法では、第二ペースト層に銀粉が含まれない為、接合強度が小さくなり、破壊モードもメタライズ層内での破壊となった。また、体積低効率が高くなった。比較例１１の製造方法では、ペースト組成物としてＡｇ−Ｃｕ粉末（銀７２ｗｔ％−銅２８ｗｔ％）を用いたものであり、得られたメタライズド基板における金属層中の銀の含有量が非常に多くなった。このため、このためメタライズパターンからのはみ出しが多かった。
【産業上の利用可能性】
【０１２５】
第１および第３の本発明の方法により製造されるメタライズド基板１００、１０２は、半導体素子を搭載するための基板として使用される。
【図１】
0005492191.tif 000008
【図２】
0005492191.tif 000009
【図３】
0005492191.tif 000010